질소 분위기 하 , 7 -( 디페닐 아미노 ) - 9 , 9 '- 디 메틸 - 9 H - 플 루 오렌 - 3 - 올 ( 14 . 1 g ) , 2 - 브로모 - 1 , 3 - 디 플 루 오로 벤젠 ( 3 . 6 g ) , 탄산 칼륨 ( 12 . 9 g ) 및 NMP ( 30 ml ) 이 들어간 플라스크 를 , 환류 온도 에서 5 시간 가열 교반 했 다 . 반응 정지 후 , 반응 액 을 실온 까지 냉각 하 고 , 물 을 첨가 하 여 석출 한 침전물 을 흡인 여과 로 채취 했 다 . 얻 어 진 침전물 을 물 , 이어서 메탄올 로 세정 한 후 , 실리 카겔 컬럼 ( 용리 액 : 헵탄 / 톨루엔 혼합 용매 ) 으로 정제 하 여 , 6 , 6 '-( 2 - 브로모 - 1 , 3 - 페닐 렌 ) 비스 ( 옥시 ) 비스 ( 9 , 9 - 디 메틸 - N , N - 디페닐 - 9 H - 플 루 오렌 - 2 - 아민 ) ( 12 . 6 g ) 을 얻 었 다 . 이 때 , 용리 액 중 의 톨루엔 의 비율 을 서서히 증가 시켜 목적물 을 용출 시켰 다 .